(57)【要約】【課題】静電容量（Ｃｓ）、等価直列抵抗（ＥＳＲ）に優れる固体電解コンデンサを製造することのできる導電性高分子形成用電解重合液と、該導電性高分子形成用電解重合液を用いて作製した固体電解コンデンサの製造方法を提供すること【解決手段】導電性高分子単量体と支持電解質とを、溶媒中に溶解した導電性高分子形成用電解重合液中に、さらに両性界面活性剤を含有させた電解重合液と、該電解重合液を用いて作製した固体電解コンデンサの製造方法。【選択図】図１
2012089542.tif 000002
【特許請求の範囲】
【請求項１】
支持電解質及び界面活性剤を少なくとも溶媒中に含有する導電性高分子形成用電解重合液調整用支持電解質溶液において、
界面活性剤が、両性界面活性剤であることを特徴とする導電性高分子形成用電解重合液調整用支持電解質溶液。
【請求項２】
両性界面活性剤が、アルキルベタイン型両性界面活性剤、脂肪酸アミドプロピルベタイン型両性界面活性剤、イミダゾール型両性界面活性剤、アミノ酸型両性界面活性剤、アミンオキシド型両性界面活性剤からなる群から選ばれる少なくとも一つであることを特徴とする請求項１に記載の導電性高分子形成用電解重合液調整用支持電解質溶液。
【請求項３】
支持電解質が、アントラキノンスルホン酸、ナフタレンスルホン酸、アルキルナフタレンスルホン酸、ニトロベンゼンスルホン酸、ドデシルベンゼンスルホン酸、イソプロピルベンゼンスルホン酸又はそれらの塩からなる群から選ばれる少なくとも一つであることを特徴とする請求項１又は２に記載の導電性高分子形成用電解重合液調整用支持電解質溶液。
【請求項４】
請求項１から３に記載の導電性高分子形成用電解重合液調整用支持電解質溶液に、導電性高分子単量体を含有することを特徴とする導電性高分子形成用電解重合液。
【請求項５】
誘電体酸化被膜が形成された弁作用金属上への導電性高分子層の形成において、請求項４に記載の導電性高分子形成用電解重合液中で導電性高分子層を電解重合により形成する工程を有する固体電解コンデンサの製造方法。
【請求項６】
誘電体酸化被膜が形成された弁作用金属上への導電性高分子層の形成において、
予備導電層（Ａ）を形成する工程と、前記予備導電層（Ａ）上に請求項５に記載の導電性高分子形成用電解重合液中で導電性高分子層（Ｂ）を電解重合により形成する工程とを有する固体電解コンデンサの製造方法。
【請求項７】
予備導電層（Ａ）が、二酸化マンガン層を含有することを特徴とする請求項６に記載の固体電解コンデンサの製造方法。
【請求項８】
予備導電層（Ａ）が、溶媒溶解性又は溶媒分散性の導電性高分子を含有した溶液を塗布後乾燥させることにより形成された導電性高分子層を含有することを特徴とする請求項６に記載の固体電解コンデンサの製造方法。
【請求項９】
予備導電層（Ａ）が、導電性高分子単量体の化学重合により形成された導電性高分子層を含有することを特徴とする請求項６に記載の固体電解コンデンサの製造方法。
【発明の詳細な説明】
【技術分野】
【０００１】
本発明は、両性界面活性剤を含有した導電性高分子形成用電解重合液とそれを用いて作製した固体電解コンデンサの製造方法に関する。
【背景技術】
【０００２】
アルミニウムやタンタル等の弁作用金属表面に誘電体酸化被膜を形成し、該誘電体酸化被膜上に固体電解質として電気伝導度の高い導電性高分子を形成させてなる固体電解コンデンサは、静電容量が高く、等価直列抵抗（以下、「ＥＳＲ」と略記する。）が低く優れた特性を有することが知られている。
【０００３】
上記固体電解コンデンサは一般的に、エッチング処理により表面積を拡大した弁作用金属箔、あるいは弁作用金属の粒子を焼結させることにより表面積を拡大した焼結体を、化成処理により該弁作用金属表面に誘電体酸化被膜を形成させ、次いで、該誘電体酸化被膜上に固体電解質層を形成し、カーボン及び銀ペーストからなる導電層を順次形成した後、リードフレームなどの外部端子に接続し、トランスファーモールド等による外装を施して製品化される。
【０００４】
固体電解コンデンサに用いられる一般的な固体電解質としては、導電性高分子であるポリピロールとポリエチレンジオキシチオフェンとが挙げられ、さらに詳しくは、電解酸化重合によって形成されるポリピロールと、化学酸化重合によって形成されるポリエチレンジオキシチオフェンとに大別される。
【０００５】
電解酸化重合によって形成される導電性高分子は、緻密な膜を形成することができるため、導電性に優れる傾向があり、主に積層型のコンデンサの製造に用いられている。一方、化学酸化重合は、複雑な形状の素子にも対応できるため、巻回型のコンデンサの製造に多く用いられている。
【０００６】
固体電解コンデンサのＥＳＲは、コンデンサを構成する各部材の固有抵抗と、コンデンサを構成する各部材間に発生する接触抵抗からなる合成抵抗が主要な因子となっており、それらの改善によるＥＳＲのより一層の低減が望まれている。
【０００７】
特許文献１に開示されているように、ＥＳＲを低減する方法として、非イオン性界面活性剤を用いて導電性高分子層を作製する方法が知られている。
しかしながら、導電性高分子層に非イオン性界面活性剤を含有させると、静電容量が低下してしまう欠点があり、また、ＥＳＲの低減も不十分である。
【先行技術文献】
【特許文献】
【０００８】
【特許文献１】特開２００９−１３００１８号公報
【発明の概要】
【発明が解決しようとする課題】
【０００９】
本発明の目的は、静電容量、ＥＳＲに優れる固体電解コンデンサを製造することのできる導電性高分子形成用電解重合液と、該導電性高分子形成用電解重合液を用いて作製した固体電解コンデンサの製造方法を提供することである。
【課題を解決するための手段】
【００１０】
本発明者らは、鋭意検討した結果、両性界面活性剤を含有させた導電性高分子形成用電解重合液と、該電解重合液を用いて作製した固体電解コンデンサの製造方法が上記課題を解決できることを見出し、本発明の完成に至った。
【００１１】
すなわち、本発明は以下に示すものである。
【００１２】
第一の発明は、支持電解質及び界面活性剤を少なくとも溶媒中に含有する導電性高分子形成用電解重合液調整用支持電解質溶液において、
界面活性剤が、両性界面活性剤であることを特徴とする導電性高分子形成用電解重合液調整用支持電解質溶液である。
【００１３】
第二の発明は、両性界面活性剤が、アルキルベタイン型両性界面活性剤、脂肪酸アミドプロピルベタイン型両性界面活性剤、イミダゾール型両性界面活性剤、アミノ酸型両性界面活性剤、アミンオキシド型両性界面活性剤からなる群から選ばれる少なくとも一つであることを特徴とする第一の発明に記載の導電性高分子形成用電解重合液調整用支持電解質溶液である。
【００１４】
第三の発明は、支持電解質が、アントラキノンスルホン酸、ナフタレンスルホン酸、アルキルナフタレンスルホン酸、ニトロベンゼンスルホン酸、分岐型ドデシルベンゼンスルホン酸、イソプロピルベンゼンスルホン酸又はそれらの塩からなる群から選ばれる少なくとも一つであることを特徴とする第一又は第二の発明に記載の導電性高分子形成用電解重合液調整用支持電解質溶液である。
【００１５】
第四の発明は、第一から第三の発明に記載の導電性高分子形成用電解重合液調整用支持電解質溶液に、導電性高分子単量体を含有することを特徴とする導電性高分子形成用電解重合液である。
【００１６】
第五の発明は、誘電体酸化被膜が形成された弁作用金属上への導電性高分子層の形成において、第四の発明に記載の導電性高分子形成用電解重合液中で導電性高分子層を電解重合により形成する工程を有する固体電解コンデンサの製造方法である。
【００１７】
第六の発明は、誘電体酸化被膜が形成された弁作用金属上への導電性高分子層の形成において、
予備導電層（Ａ）を形成する工程と、前記予備導電層（Ａ）上に第五の発明に記載の導電性高分子形成用電解重合液中で導電性高分子層（Ｂ）を電解重合により形成する工程とを有する固体電解コンデンサの製造方法である。
【００１８】
第七の発明は、予備導電層（Ａ）が、二酸化マンガン層を含有することを特徴とする請求項６に記載の固体電解コンデンサの製造方法である。
【００１９】
第八の発明は、予備導電層（Ａ）が、溶媒溶解性又は溶媒分散性の導電性高分子を含有した溶液を塗布後乾燥させることにより形成された導電性高分子層を含有することを特徴とする第六の発明に記載の固体電解コンデンサの製造方法である。
【００２０】
第九の発明は、予備導電層（Ａ）が、導電性高分子単量体の化学重合により形成された導電性高分子層を含有することを特徴とする第六の発明に記載の固体電解コンデンサの製造方法である。
【発明の効果】
【００２１】
本発明によれば、従来よりも高電導度かつ高耐熱性の導電性高分子を与える導電性高分子形成用電解重合液を提供できる。また、従来の固体電解コンデンサと比較して著しく優れた静電容量、等価直列抵抗を示す固体電解コンデンサの製造方法を提供することができる。
【発明を実施するための形態】
【００２２】
まず、本発明の導電性高分子形成用電解重合液調整用支持電解質溶液について説明する。
【００２３】
本発明の導電性高分子形成用電解重合液調整用支持電解質溶液は、ドーパントアニオンを放出可能な支持電解質と界面活性剤が、溶媒中に溶解されたものである。
【００２４】
前記導電性高分子形成用電解重合液調整用支持電解質溶液中に含有された支持電解質は、陽イオンと陰イオンとに電離し、該陰イオンは導電性高分子単量体の電解酸化重合過程において、導電性高分子中にドーパントアニオンとして取り込まれる。
このドーパントアニオンの種類や、取り込まれる量によって、得られる導電性高分子の表面形態や電導度、耐熱性、機械的強度等が夫々変化することが知られている。
【００２５】
次に界面活性剤について説明する。
【００２６】
本発明の導電性高分子形成用電解重合液調整用支持電解質溶液は溶液中に、界面活性剤として、両性界面活性剤を含有させたことを特徴としている。
【００２７】
界面活性剤には、陰イオン性界面活性剤、陽イオン性界面活性剤、非イオン性界面活性剤、両性界面活性剤が存在する。
【００２８】
陰イオン性界面活性剤とは、水中で解離したとき陰イオンとなる。親水基としてカルボン酸、スルホン酸、あるいはリン酸構造を持つものが多い。
具体的には、アルキルスルホン酸塩、アルキルベンゼンスルホン酸塩、アルキルホスフェート、アルキルリン酸エステル塩が挙げられる。
【００２９】
陽イオン性界面活性剤とは、水中で解離したとき陽イオンとなる。親水基としてテトラアルキルアンモニウムを持つものが多い。
具体的には、テトラアルキルアンモニウム塩、トリアルキルベンジルアンモニウム塩等の４級アンモニウム塩、イミダゾリン型陽イオン性界面活性剤が挙げられる。
【００３０】
非イオン性界面活性剤（ノニオン性界面活性剤）とは、親水部が非電解質、つまりイオン化しない親水性部分を持つもので、アルキルグリコシド等の低分子系、或いはポリエチレングリコールやポリビニルアルコール等の高分子系が存在する。
具体的には、ポリグリセリン脂肪酸エステル、アルキルグリコシドが挙げられる。
【００３１】
本発明に用いる両性界面活性剤とは、同一分子内に陽イオン及び陰イオンを包含している両性界面活性剤のことを示す。
該両性界面活性剤は、その溶液中のｐＨによってその挙動が変化し、陽イオン的に振舞ったり、陰イオン的に振舞ったりする。すなわち、溶液のｐＨが低いほど陽イオン的に振舞い、溶液のｐＨが高いほど陰イオン的に振舞う。
【００３２】
両性界面活性剤としては、具体的には、アルキルベタイン型両性界面活性剤、脂肪酸アミドプロピルベタイン型両性界面活性剤、イミダゾール型両性界面活性剤、アミノ酸型両性界面活性剤、アミンオキシド型両性界面活性剤等の両性界面活性剤が挙げられる。
【００３３】
前記アルキルベタイン型両性界面活性剤としては、例えば、ラウリルジメチルアミノ酢酸ベタイン、ステアリルジメチルアミノ酢酸ベタイン、ドデシルアミノメチルジメチルスルホプロピルベタイン、オクタデシルアミノメチルジメチルスルホプロピルベタイン等が挙げられる。
前記脂肪酸アミドプロピルベタイン型両性界面活性剤としては、例えば、ココアミドプロピルベタイン、ココアミドプロピルヒドロキシスルホベタイン、ラウリン酸アミドプロピルベタイン、ラウリン酸アミドプロピルヒドロキシスルホベタイン等が挙げられる。
前記イミダゾール型両性界面活性剤としては、例えば、２−アルキル−Ｎ−カルボキシメチル−Ｎ−ヒドロキシエチルイミダゾリウムベタイン、Ｎ−ヤシ油脂肪酸アシル−Ｎ’−カルボキシエチル−Ｎ’−ヒドロキシエチルエチレン等が挙げられる。
前記アミノ酸型両性界面活性剤としては、例えば、ラウロイルグルタミン酸ナトリウム、ラウロイルグルタミン酸カリウム、ラウロイルメチル−β−アラニン等が挙げられる。
前記アミンオキシド型両性界面活性剤としては、例えば、ラウリルジメチルアミン−Ｎ−オキシド、オレイルジメチルアミン−Ｎ−オキシド等が挙げられる。
【００３４】
両性界面活性剤は、単独で使用してもよいし２種以上を併用してもよい。
【００３５】
本発明においては、両性界面活性剤を含有した導電性高分子形成用電解重合液調整用支持電解質溶液のｐＨは低いほうが好ましい。
両性界面活性剤が陽イオン的に振舞うことで、両性界面活性成分の導電性高分子への取り込みが抑制され良好な界面活性作用を得ることができる。さらに、両性界面活性成分が陽イオン的に振舞うことで、支持電解質から放出される陰イオンが、重合過程において導電性高分子中に効率的に取り込まれることとなり、所望のドーパントアニオンが選択的に取り込まれた導電性高分子を得ることが可能となる。
ただし、電解重合工程における導電性高分子はアノード分極して、導電性高分子近傍のｐＨは低くなっているため、必ずしも酸性である必要はなく、中性付近でも効果が得られる。
【００３６】
好適なｐＨの範囲は２〜９であり、より好ましくは４〜７である。ｐＨが２未満である場合は、導電性高分子単量体の酸化が進行しやすく、電解重合液の寿命が短くなり実用的ではない。ｐＨ９超である場合は、陽イオン的に振舞うことができず、電界重合膜への両性界面活性剤の取り込み量が多くなり電導度や耐熱性の低下がおこってしまうため適切ではない。
【００３７】
両性界面活性剤の溶液における濃度は、３０質量％以下の濃度とし、特に０．０１〜３．０質量％とすることが好ましい。３０質量％より多いと導電性高分子に取り込まれる両性界面活性剤の量が多くなり電導度と耐熱性が低下してしまう欠点がある。
【００３８】
支持電解質としては、例えば、ヨウ素、臭素、塩素等のハロゲンイオン、ヘキサフロロリン、ヘキサフロロヒ素、ヘキサフロロアンチモン、テトラフロロホウ素、過塩素酸等のハロゲン化物イオン、またはメタンスルホン酸、ドデシルスルホン酸等のアルキル置換有機スルホン酸イオン、カンファースルホン酸イオンなどの環状スルホン酸イオン、又はベンゼンスルホン酸、パラトルエンスルホン酸、ドデシルベンゼンスルホン酸、ベンゼンジスルホン酸等のアルキル置換若しくは無置換のベンゼンモノ若しくはジスルホン酸イオン、２−ナフタレンスルホン酸、１，７−ナフタレンジスルホン酸等のスルホン酸基を１〜４個置換したナフタレンスルホン酸のアルキル置換もしくは無置換イオン、アントラセンスルホン酸イオン、アントラキノンスルホン酸イオン、アルキルビフェニルスルホン酸、ビフェニルジスルホン酸等のアルキル置換もしくは無置換のビフェニルスルホン酸イオン、ポリスチレンスルホン酸、ナフタレンスルホン酸ホルマリン縮合体等の高分子スルホン酸イオン等に例示される置換又は無置換の芳香族スルホン酸イオン、又はビスサルチレートホウ素、ビスカテコレートホウ素等のホウ素化合物イオン、又はモリブドリン酸、タングストリン酸、タングストモリブドリン酸等のヘテロポリ酸イオンなどを放出可能な支持電解質が一般に挙げられる。これらの中でも本発明に好適な支持電解質としては、アントラキノンスルホン酸、アントラキノンジスルホン酸、アルキルアントラキノンスルホン酸、ナフタレンスルホン酸、ナフタレンジスルホン酸、アルキルナフタレンジスルホン酸、ニトロベンゼンスルホン酸、分岐型ドデシルベンゼンスルホン酸、イソプロピルベンゼンスルホン酸、アルキルナフタレンスルホン酸（メチルナフタレンスルホン酸、エチルナフタレンスルホン酸、プロピルナフタレンスルホン酸、ブチルナフタレンスルホン酸）又はそれらの塩が挙げられる。
【００３９】
導電性高分子形成用電解重合液調整用支持電解質溶液に用いる溶媒は、水、又はテトラヒドロフラン（ＴＨＦ）やジオキサン、ジエチルエーテル等のエーテル類、あるいはアセトン、メチルエチルケトン等のケトン類、ジメチルホルムアミド（ＤＭＦ）やアセトニトリル、ベンゾニトリル、Ｎ−メチルピロリドン（ＮＭＰ）、ジメチルスルホキシド（ＤＭＳＯ）等の非プロトン性極性溶媒、酢酸エチルや酢酸ブチル等のエステル類、クロロホルムや塩化メチレン等の非芳香族性の塩素系溶媒、ニトロメタンやニトロエタン、ニトロベンゼン等のニトロ化合物、あるいはメタノールやエタノール、プロパノール等のアルコール類、またはギ酸や酢酸、プロピオン酸等の有機酸または該有機酸の酸無水物（無水酢酸等）を０〜３０％以下の割合で水と混合した混合溶媒を挙げることができる。これらの中でも、環境負荷、安全性の面から、水を単独で使用したものが好ましい。
【００４０】
次に導電性高分子形成用電解重合液について説明する。
【００４１】
上記導電性高分子形成用電解重合液調整用支持電解質溶液に、導電性高分子単量体を含有させたものを導電性高分子形成用電解重合液とする。
【００４２】
前記導電性高分子単量体としては、ピロール、アニリン、フラン、チオフェン又はこれらの誘導体を用いることができる。該誘導体としては、３−アルキルピロール、３−アルキルチオフェン、３，４−アルキレンジオキシピロール、３，４−アルキレンジオキシチオフェンなどが挙げられる。前記モノマーは１種若しくは２種以上を同時に含有することができる。
これらの中でも、得られる導電性高分子の電導度及び耐熱性の面から、ピロール及び／又はその誘導体が好ましく、もっとも好ましいのはピロールである。
【００４３】
導電性高分子単量体の含有量は、導電性高分子形成用電解重合液中に、０．０１〜３０質量％含有させたものが好ましく、０．１〜１０質量％含有させたものがより好ましく挙げられる。
【００４４】
このように、前記導電性高分子単量体、支持電解質塩及び両性界面活性剤を共に含有させた導電性高分子形成用電解重合液を用いて電解重合することで、電導度に優れた導電性高分子を得ることができる。
【００４５】
次に、本発明の固体電解コンデンサを製造する方法について説明する。
【００４６】
本発明によって製造できる固体電解コンデンサは、誘電体酸化被膜が形成された弁作用金属上に、導電性高分子が含有されてなる固体電解質層が形成されたものである。
本発明に用いられる陽極弁作用金属としては、アルミニウム、タンタル、ニオブ、チタンからなる群から選ばれた１種が挙げられ、焼結体又は箔の形状で用いられる。金属箔を使用する際は、比表面積を大きくする目的でエッチング処理されたものが好ましい。
誘電体酸化被膜は、上記弁作用金属をアジピン酸アンモニウム水溶液等の化成液中にて電解酸化することにより、その表面を酸化処理し形成することができる。
【００４７】
本発明の固体電解コンデンサは、前記誘電体酸化被膜上に固体電解質層を備えるものであるが、この固体電解質層は、電解重合による形成されてなる導電性高分子層（Ｂ）を少なくとも有するものである。
好ましくは、導電性高分子層（Ｂ）の形成前に、予備導電層（Ａ）が形成されたものである。
【００４８】
また、誘電体酸化被膜が形成された弁作用金属上への導電性高分子層の形成において、予備導電層（Ａ）を形成する工程と、前記予備導電層（Ａ）上に、導電性高分子形成用電解重合液中で導電性高分子層（Ｂ）を電解重合により形成する工程とを有する固体電解コンデンサの製造方法である。
【００４９】
予備導電層（Ａ）は、（１）二酸化マンガン層、（２）溶媒溶解性又は溶媒分散性の導電性高分子を含有した溶液を塗布乾燥させることにより形成された導電性高分子層、（３）導電性高分子単量体を化学重合により形成された導電性高分子層であり、これらの層を少なくとも含有していることを特徴とする。
【００５０】
（１）における二酸化マンガン層は、硝酸マンガンを含浸させてから熱分解して二酸化マンガン層を形成する方法や過マンガン酸塩水溶液を付着し、過熱し還元させて二酸化マンガン層を形成する方法より得ることができる。
【００５１】
（２）における溶媒溶解性の導電性高分子を含有した溶液として、具体的にはポリアニリンをＮ−メチルピロリドン（ＮＭＰ）に０．１〜１０質量％溶解した液が挙げられる。
このような溶液を誘電体酸化被膜が形成された弁作用金属上に塗布後、５０℃〜１５０℃にて加熱乾燥することによって、予備導電層（Ａ）を形成することができる。
また、（２）における溶媒分散性の導電性高分子を含有した溶液として、具体的には、水あるいはアルコール、メチルエチルケトン、トルエン又はそれらの混合物等の有機溶剤に、ポリピロール又はポリエチレンジオキシチオフェンの重合体微粒子が分散混合された溶液が挙げられる。
なお、この分散溶液中には、必要に応じてドーパントとなる有機スルホン酸系アニオンや有機高分子スルホン酸系アニオンが含有されていても良い。
このような溶液を誘電体酸化被膜が形成された弁作用金属上に塗布後、５０℃〜１５０℃にて加熱乾燥することによって、予備導電層（Ａ）を形成することができる。
【００５２】
（３）における導電性高分子単量体を化学酸化重合によって形成された導電性高分子層について説明する。
導電性高分子単量体としては、ピロール、アニリン、エチレンジオキシチオフェン又はそれらの誘導体が挙げられる。
化学酸化重合の方法としては、前記導電性高分子単量体を含有する溶液と、酸化剤とを、誘電体酸化被膜が形成された弁作用金属上にて接触し、酸化重合する方法が挙げられる。
前記酸化剤としては、過酸化水素、過硫酸塩、過ホウ酸塩等の無機酸化剤や、塩化第二鉄、硫酸第二鉄等の無機第二鉄塩、あるいは、パラトルエンスルホン酸第二鉄塩等の有機スルホン酸第二鉄塩が挙げられ、好ましくはそれらを適切な濃度に調整した溶液を酸化剤として用いることができる。
上記のよう導電性高分子単量体を含有する溶液と、前記酸化剤含有溶液とを弁作用金属上で接触させることで、予備導電層（Ａ）を形成することができる。
【００５３】
次に弁作用金属から陽極リード端子、陰極層から陰極リード端子を接続して電極を取り出して素子を形成し、この素子全体をエポキシ樹脂等の絶縁性樹脂或いはセラミック製や金属製の外装ケース等により封止することで固体電解コンデンサを得ることができる。
【００５４】
前記導電性高分子形成用電解重合液を用いることによって、電導度に優れた導電性高分子が得られ、さらに前記導電性高分子層を固体電解質としてコンデンサに用いることにより、静電容量、ＥＳＲ特性に優れた固体電解コンデンサを得ることができる。
【００５５】
上記導電性高分子層には、両性界面活性剤を含有しもしなくてもよい。
【００５６】
図１は本発明の固体電解コンデンサの断面図である。１は弁作用金属、２は誘電体酸化被膜、３は予備導電層（Ａ）、４は導電性高分子層（Ｂ）である。
【００５７】
本発明に用いられる陽極弁作用金属としては、アルミニウム、タンタル、ニオブ又はチタンからなる群から選ばれた１種が挙げられ、焼結体又は箔の形状で用いられる。
【００５８】
本発明の固体電解コンデンサは、用いられる陽極弁作用金属の種類、形状により、チップ型又は巻回型のいずれとすることができる。
【実施例】
【００５９】
以下、本発明について実施例を挙げより詳細に説明する。なお、本発明は、以下の実施例により、なんら限定されない。
【００６０】
（固体電解コンデンサの評価）
（実施例１）
表面に誘電体酸化被膜が形成された３ｍｍ×５ｍｍサイズのエッチドアルミニウム化成箔を１０５℃乾燥機中で１０分間乾燥させた。これを、１８℃サーモプレート上に１０分間静置した。次に１８℃に冷却したモノマー液（ピロール：３（ｇ）＋エタノール：５（ｇ）＋Ｈ２Ｏ：１８．４（ｇ）の混合液）：４μｌを箔上に滴下し、１分間静置した。さらに、酸化剤液（ｐ−トルエンスルホン酸テトラエチルアンモニウム（ＰＴＳ−ＴＥＡ）：５．６（ｍｍｏｌ）＋ペルオキソ二硫酸アンモニウム：１．５６（ｇ）＋Ｈ２Ｏ：１０．６３（ｇ）の混合液）：１２μＬを箔上に滴下し、１０分間静置することで化学酸化重合し予備導電層を形成した。これを純水にて洗浄し、１０５℃乾燥機中で１０分間乾燥させた。
【００６１】
次に、電解重合液（ブチルナフタレンスルホン酸ナトリウム（東京化成工業（株）製）：４．０（ｍｍｏｌ）＋ピロール：０．６（ｇ）＋アンヒトール２０ＡＢ（花王（株）製、ラウリン酸アミドプロピルベタイン３０ｗｔ％）：０．１７ｇに水を加え５０（ｇ）とした混合液）を用意した。
【００６２】
予備導電層形成済みエッチドアルミニウム化成箔を電解重合液中に浸漬し、予備導電層に接触させた外部電極を陽極として、電流値を０．４ｍＡに固定して電解重合を行い、導電性高分子層（固体電解質層）を形成した。
【００６３】
次に、上記アルミニウム箔の導電性高分子層を形成した部分にカーボンペーストと銀ペーストを順に塗布し、乾燥させて、合計２０個のコンデンサ素子を完成させた。
【００６４】
これら２０個のコンデンサ素子について、１００ｋＨｚにおける静電容量（Ｃｓ）と等価直列抵抗（ＥＳＲ）を測定した。
【００６５】
（実施例２）
導電性高分子の製造方法を以下の方法に代えたこと以外は実施例１と同様にして、２０個のコンデンサ素子を得た。すなわち、電解重合液に２−アントラキノンスルホン酸ナトリウム（東京化成工業（株）製）：４．０（ｍｍｏｌ）＋ピロール：０．６（ｇ）＋アンヒトール２０ＨＤ（花王（株）製、ラウリルヒドロキシスルホベタイン３０ｗｔ％）：０．８３ｇに水を加え５０（ｇ）とした混合液を用いて電解重合を行い、導電性高分子層を形成した。コンデンサ素子の特性評価を実施例１と同様に行った。
【００６６】
（実施例３）
導電性高分子の製造方法を以下の方法に代えたこと以外は実施例１と同様にして、２０個のコンデンサ素子を得た。すなわち、電解重合液にアントラキノン−２，７−ジスルホン酸二ナトリウム（東京化成工業（株）製）：４．０（ｍｍｏｌ）＋ピロール：０．６（ｇ）＋アンヒトール２０Ｎ（花王（株）製、ラウリルジメチルアミンオキサイド３５ｗｔ％）：０．７１ｇに水を加え５０（ｇ）とした混合液を用いて電解重合を行い、導電性高分子層を形成した。コンデンサ素子の特性評価を実施例１と同様に行った。
【００６７】
（実施例４）
導電性高分子の製造方法を以下の方法に代えたこと以外は実施例１と同様にして、２０個のコンデンサ素子を得た。すなわち、電解重合液にｐ−トルエンスルホン酸ナトリウム（東京化成工業（株）製）：４．０（ｍｍｏｌ）＋ピロール：０．６（ｇ）＋アンヒトール５５ＡＢ（花王（株）製、ヤシ酸アミドプロピルベタイン３０ｗｔ％）：０．８３ｇに水を加え５０（ｇ）とした混合液を用いて電解重合を行い、導電性高分子層を形成した。コンデンサ素子の特性評価を実施例１と同様に行った。
【００６８】
（実施例５）
導電性高分子の製造方法を以下の方法に代えたこと以外は実施例１と同様にして、２０個のコンデンサ素子を得た。すなわち、電解重合液にイソプロピルベンゼンスルホン酸ナトリウム（ハンツマン社製）：４．０（ｍｍｏｌ）＋ピロール：０．６（ｇ）＋ソフタゾリンＬＰＢ（川研ファインケミカル（株）製、ラウラミドプロピルベタイン３０ｗｔ％）：０．８３ｇに水を加え５０（ｇ）とした混合液を用いて電解重合を行い、導電性高分子層を形成した。コンデンサ素子の特性評価を実施例１と同様に行った。
【００６９】
（実施例６）
導電性高分子の製造方法を以下の方法に代えたこと以外は実施例１と同様にして、２０個のコンデンサ素子を得た。すなわち、電解重合液にメチルナフタレンスルホン酸ナトリウム：４．０（ｍｍｏｌ）＋ピロール：０．６（ｇ）＋ソフタゾリンＬＳＢ−Ｒ（川研ファインケミカル（株）製、ラウラミドプロピルヒドロキシスルタイン２９ｗｔ％）：０．８６ｇに水を加え５０（ｇ）とした混合液を用いて電解重合を行い、導電性高分子層を形成した。コンデンサ素子の特性評価を実施例１と同様に行った。
【００７０】
（実施例７）
導電性高分子の製造方法を以下の方法に代えたこと以外は実施例１と同様にして、２０個のコンデンサ素子を得た。すなわち、電解重合液にニトロベンゼンスルホン酸ナトリウム（東京化成工業（株）製）：４．０（ｍｍｏｌ）＋ピロール：０．６（ｇ）＋ソフタゾリンＬＡＯ（川研ファインケミカル（株）製、ラウラミドプロピルアミンオキシド３０ｗｔ％）：０．８６ｇに水を加え５０（ｇ）とした混合液を用いて電解重合を行い、導電性高分子層を形成した。コンデンサ素子の特性評価を実施例１と同様に行った。
【００７１】
（実施例８）
導電性高分子の製造方法を以下の方法に代えたこと以外は実施例１と同様にして、２０個のコンデンサ素子を得た。すなわち、電解重合液にアントラキノン−２−スルホン酸ナトリウム（東京化成工業（株）製）：４．０（ｍｍｏｌ）＋ピロール：０．６（ｇ）＋ソフタゾリンＬＭＥＢ（川研ファインケミカル（株）製、ヒドロキシアルキル（Ｃ１２−１４）ヒドロキシエチルメチルグリシン２７ｗｔ％）：０．９３ｇに水を加え５０（ｇ）とした混合液を用いて電解重合を行い、導電性高分子層を形成した。コンデンサ素子の特性評価を実施例１と同様に行った。
【００７２】
（実施例９）
表面に誘電体酸化被膜が形成された３ｍｍ×５ｍｍサイズのエッチドアルミニウム化成箔を１０５℃乾燥機中で１０分間乾燥させた。これを、１８℃サーモプレート上に１０分間静置した。硝酸マンガンを含浸させて、熱分解し、二酸化マンガン層を形成して、予備導電層を作製した。
導電性高分子の製造方法を以下の方法に代えたこと以外は実施例１と同様にして、２０個のコンデンサ素子を得た。すなわち、電解重合液にニトロベンゼンスルホン酸ナトリウム（東京化成工業（株）製）：４．０（ｍｍｏｌ）＋ピロール：０．６（ｇ）＋ソフタゾリンＬＡＯ（川研ファインケミカル（株）製、ラウラミドプロピルヒドロキシスルホベタイン２９ｗｔ％）：０．８６ｇに水を加え５０（ｇ）とした混合液を用いて電解重合を行い、導電性高分子層を形成した。コンデンサ素子の特性評価を実施例１と同様に行った。
【００７３】
（実施例１０）
表面に誘電体酸化被膜が形成された３ｍｍ×５ｍｍサイズのエッチドアルミニウム化成箔を１０５℃乾燥機中で１０分間乾燥させた。これを、１８℃サーモプレート上に１０分間静置した。ポリアニリンをＮ−メチルピロリドンに０．５質量％溶解した液を塗布して予備導電層を作製した。
導電性高分子の製造方法を以下の方法に代えたこと以外は実施例１と同様にして、２０個のコンデンサ素子を得た。すなわち、電解重合液にメチルナフタレンスルホン酸ナトリウム：４．０（ｍｍｏｌ）＋ピロール：０．６（ｇ）＋ソフタゾリンＬＳＢ−Ｒ（川研ファインケミカル（株）製、ラウラミドプロピルヒドロキシスルホベタイン２９ｗｔ％）：０．８６ｇに水を加え５０（ｇ）とした混合液を用いて電解重合を行い、導電性高分子層を形成した。コンデンサ素子の特性評価を実施例１と同様に行った。
【００７４】
（比較例１）
導電性高分子の製造方法を以下の方法に代えたこと以外は実施例１と同様にして、２０個のコンデンサ素子を得た。すなわち、電解重合液にブチルナフタレンスルホン酸ナトリウム（東京化成工業（株）製）：４．０（ｍｍｏｌ）＋ピロール：０．６（ｇ）に水を加え５０（ｇ）とした混合液を用いて電解重合を行い、導電性高分子層を形成した。コンデンサ素子の特性評価を実施例１と同様に行った。
【００７５】
（比較例２）
導電性高分子の製造方法を以下の方法に代えたこと以外は実施例１と同様にして、２０個のコンデンサ素子を得た。すなわち、電解重合液に２−アントラキノンスルホン酸ナトリウム（東京化成工業（株）製）：４．０（ｍｍｏｌ）＋ピロール：０．６（ｇ）に水を加え５０（ｇ）とした混合液を用いて電解重合を行い、導電性高分子層を形成した。コンデンサ素子の特性評価を実施例１と同様に行った。
【００７６】
（比較例３）
導電性高分子の製造方法を以下の方法に代えたこと以外は実施例１と同様にして、２０個のコンデンサ素子を得た。すなわち、電解重合液にアントラキノン−２，７−ジスルホン酸二ナトリウム（東京化成工業（株）製）：４．０（ｍｍｏｌ）＋ピロール：０．６（ｇ）に水を加え５０（ｇ）とした混合液を用いて電解重合を行い、導電性高分子層を形成した。コンデンサ素子の特性評価を実施例１と同様に行った。
【００７７】
（比較例４）
導電性高分子の製造方法を以下の方法に代えたこと以外は実施例１と同様にして、２０個のコンデンサ素子を得た。すなわち、電解重合液にｐ−トルエンスルホン酸ナトリウム（東京化成工業（株）製）：４．０（ｍｍｏｌ）＋ピロール：０．６（ｇ）に水を加え５０（ｇ）とした混合液を用いて電解重合を行い、導電性高分子層を形成した。コンデンサ素子の特性評価を実施例１と同様に行った。
【００７８】
（比較例５）
導電性高分子の製造方法を以下の方法に代えたこと以外は実施例１と同様にして、２０個のコンデンサ素子を得た。すなわち、電解重合液にイソプロピルベンゼンスルホン酸ナトリウム（ハンツマン社製）：４．０（ｍｍｏｌ）＋ピロール：０．６（ｇ）に水を加え５０（ｇ）とした混合液を用いて電解重合を行い、導電性高分子層を形成した。コンデンサ素子の特性評価を実施例１と同様に行った。
【００７９】
（比較例６）
導電性高分子の製造方法を以下の方法に代えたこと以外は実施例１と同様にして、２０個のコンデンサ素子を得た。すなわち、電解重合液にメチルナフタレンスルホン酸ナトリウム：４．０（ｍｍｏｌ）＋ピロール：０．６（ｇ）に水を加え５０（ｇ）とした混合液を用いて電解重合を行い、導電性高分子層を形成した。コンデンサ素子の特性評価を実施例１と同様に行った。
【００８０】
（比較例７）
導電性高分子の製造方法を以下の方法に代えたこと以外は実施例１と同様にして、２０個のコンデンサ素子を得た。すなわち、電解重合液にニトロベンゼンスルホン酸ナトリウム（東京化成工業（株）製）：４．０（ｍｍｏｌ）＋ピロール：０．６（ｇ）に水を加え５０（ｇ）とした混合液を用いて電解重合を行い、導電性高分子層を形成した。コンデンサ素子の特性評価を実施例１と同様に行った。
【００８１】
（比較例８）
導電性高分子の製造方法を以下の方法に代えたこと以外は実施例９と同様にして、２０個のコンデンサ素子を得た。すなわち、電解重合液にニトロベンゼンスルホン酸ナトリウム（東京化成工業（株）製）：４．０（ｍｍｏｌ）＋ピロール：０．６（ｇ）に水を加え５０（ｇ）とした混合液を用いて電解重合を行い、導電性高分子層を形成した。コンデンサ素子の特性評価を実施例１と同様に行った。
【００８２】
（比較例９）
導電性高分子の製造方法を以下の方法に代えたこと以外は実施例１０と同様にして、２０個のコンデンサ素子を得た。すなわち、電解重合液にメチルナフタレンスルホン酸ナトリウム：４．０（ｍｍｏｌ）＋ピロール：０．６（ｇ）に水を加え５０（ｇ）とした混合液を用いて電解重合を行い、導電性高分子層を形成した。コンデンサ素子の特性評価を実施例１と同様に行った。
【００８３】
（比較例１０）
導電性高分子の製造方法を以下の方法に代えたこと以外は実施例１と同様にして、２０個のコンデンサ素子を得た。すなわち、電解重合液に２−アントラキノンスルホン酸ナトリウム（東京化成工業（株）製）：４．０（ｍｍｏｌ）＋ピロール：０．６（ｇ）＋エマール０（花王（株）製、ラウリル硫酸ナトリウム）：０．２５ｇに水を加え５０（ｇ）とした混合液を用いて電解重合を行い、導電性高分子層を形成した。コンデンサ素子の特性評価を実施例１と同様に行った。
【００８４】
（比較例１１）
導電性高分子の製造方法を以下の方法に代えたこと以外は実施例１と同様にして、２０個のコンデンサ素子を得た。すなわち、電解重合液にアントラキノン−２，７−ジスルホン酸二ナトリウム（東京化成工業（株）製）：４．０（ｍｍｏｌ）＋ピロール：０．６（ｇ）＋ＴＢＡＨ−４０（ライオン（株）製、テトラブチルアンモニウムハイドロキサイド４０ｗｔ％）：０．６３ｇに水を２０（ｇ）加えた後、０．１ｗｔ％硫酸水溶液でｐＨを６．０に調製した後、更に水を加えて５０（ｇ）とした混合液を用いて電解重合を行い、導電性高分子層を形成した。コンデンサ素子の特性評価を実施例１と同様に行った。
【００８５】
（比較例１２）
導電性高分子の製造方法を以下の方法に代えたこと以外は実施例１と同様にして、２０個のコンデンサ素子を得た。すなわち、電解重合液にｐ−トルエンスルホン酸ナトリウム（東京化成工業（株）製）：４．０（ｍｍｏｌ）＋ピロール：０．６（ｇ）＋エマルゲン１０６（花王（株）製、ポリオキシエチレンラウリルエーテル）：０．２５ｇに水を加え５０（ｇ）とした混合液を用いて電解重合を行い、導電性高分子層を形成した。コンデンサ素子の特性評価を実施例１と同様に行った。
【００８６】
実施例１〜１０及び比較例１〜１２のコンデンサ素子の測定結果を表１及び２に示す。
【００８７】
【表１】
2012089542.tif 000003
【００８８】
【表２】
2012089542.tif 000004
【００８９】
実施例１〜１０と比較例１〜１２について、同じ支持電解質同士で比較すると実施例の方がコンデンサの静電容量が高く、ＥＳＲが低い結果となった。これより、静電容量、ＥＳＲ特性に優れた固体電解コンデンサを得られることがわかった。
【００９０】
本発明の導電性高分子形成用電解重合液により得られる導電性高分子は、固体電解コンデンサはもとより、有機ＥＬディスプレイ、有機トランジスタ、ポリマー電池、太陽電池、各種センサー材料、電磁波シールド材料、帯電防止材料、エレクトロクロミック材料、人工筋肉などに好適に使用できる。
【図面の簡単な説明】
【００９１】
【図１】固体電解コンデンサの断面図
【符号の説明】
【００９２】
１  弁作用金属
２  誘電体酸化被膜
３  予備導電層（Ａ）
４  導電性高分子層（Ｂ）
【図１】
2012089542.tif 000005